(57)【要約】【課題】ベルト補強層を備えた空気入りラジアルタイヤにおいて、高速耐久性の向上と軽量化、及び車内騒音の低減を実現することができるものを提供する。【解決手段】ベルト補強層7,8の厚みを（B）を、ベルト層の上面からトレッド部の主溝の底までの距離（A）の２５％未満とし、ベルト補強層7,8に用いる有機繊維コードとして下記（I）式で表される撚り係数（K）が８００以上であるものを用いる。    Ｋ＝Ｔ・（Ｄ／ρ）1/2 ……（I）；ここで、Ｔは１０ｃｍ当りの撚り数（回／１０ｃｍ）、Ｄはコード全体としての公称繊度（デシテックス(dtex)）、ρは繊維の比重である。【選択図】図１
2011218980.tif 000002
【特許請求の範囲】
【請求項１】
トレッド部に設けたベルト層と、該ベルト層の半径方向外側に、少なくとも該ベルト層の両端部を覆うように配置されたベルト補強層とを備え、ベルト補強層に片撚り構造の有機繊維コードを用いた空気入りラジアルタイヤにおいてベルト補強層の厚み（B）を、ベルト層の上面からトレッド部の主溝の底までの距離（A）の２５％未満とし、前記有機繊維コードとして下記（I）式で表される撚り係数（K）が８００以上であるものを用いる。
Ｋ＝Ｔ・（Ｄ／ρ）1/2 ……（I）；
ここで、Ｔは１０ｃｍ当りの撚り数（回／１０ｃｍ）、Ｄはコード全体としての公称繊度（デシテックス(dtex)）、ρは繊維の比重である。
【請求項２】
前記繊維コードの公称繊度（D）が２０００dtex未満であることを特徴とする請求項1記載の空気入りラジアルタイヤ。
【発明の詳細な説明】
【技術分野】
【０００１】
本発明は、有機繊維コードをベルト補強層（バンド層、キャッププライ）の補強材として用いた空気入りラジアルタイヤに関する。特には、走行時の騒音を抑えつつ、軽量化、及び、高速走行した場合の耐久性を向上させることのできる空気入りラジアルタイヤに関する。
【背景技術】
【０００２】
空気入りラジアルタイヤにおいて、高速耐久性や転がり抵抗、ロードノイズの改善を目的として、ベルト層の外周側に、補強コードをタイヤ周方向に配列してなるベルト補強層を配置することが行われている。このベルト補強層は、特には、高速走行時において、スチールコードなどからなるベルト層の浮き上がりを防止するために設けられる。特に、ベルト層の幅方向両端部（ショルダー部近傍）での浮き上がりを防止すべく、ベルト補強層は、少なくともベルト層の幅方向両端部を覆うように配置される。
【０００３】
ベルト補強層には、従来、双撚り構造の有機繊維コードが主として用いられる。すなわち、ナイロンやポリエステル（PETその他）などの有機繊維の素線（フィラメント）の束に下撚りを施した上で、このように得られた「ヤーン」を複数本束ねて、さらに上撚りによって撚り合わせたコードが主として用いられている（例えば特許文献１）。
【０００４】
このような双撚り構造の繊維コードは、下撚りと上撚りとの撚り方向が互いに逆のため、形態保持性は良好であるものの撚り工程が多く製造コストが高くなる。また、コードの径が太くなるなどの理由からコード重量の増加を招き、さらには、断面形状が複雑となるためにプライ厚さを増大させるなど、タイヤ重量増加の原因ともなっている。
【０００５】
そこで、例えば下記特許文献２においては、片撚り構造の有機繊維コードをベルト補強層（バンド層）の補強材として用いるとともに、所定荷重時の伸び率や、「残留張力」、コード打ち込み本数などの各種条件を特定の範囲内とすることが提案されている。具体的な実施例（表１の実施例１〜２）によると、ナイロン６６の１４００〜２１００dtxの、素線（フィラメント）の束に、１０cmあたり１６〜２０の撚りを掛けて得たコードであって、種々の条件に合致するものを用いている。そして、このような有機繊維コードを採用することにより、「低コスト化や軽量化を達成しながら、高速操縦安定性、高速耐久性、及びノイズ性能を向上しうる」としている。
【０００６】
特許文献２の請求項１、００２０段落などによると、片撚り構造の有機繊維コードについて、「コード太さＤの平方根に１０ｃｍ当たりのコード撚り数Ｎを掛けた撚り係数Ｔ（＝Ｎ・Ｄ1/2）を１５０〜７５０」と、従来よりも小さい範囲に減じる必要があるとしている。そして、撚り係数Ｔが大きいと、「締め付け力の向上効果等が充分に達成され」ないので、撚り係数Ｔは、「２００〜６００の範囲が好ましい」としている。しかし、特許文献２の構成では、軽量化を達成しつつ、タイヤの高速耐久性を向上する上で必ずしも充分でなかった。そのため、依然として、双撚り構造などの繊維コードが、一般にベルト補強層に用いられている。
【０００７】
一方、特許文献３においては、片撚り構造の有機繊維コードをベルト補強層（バンド層）の補強材として用いることにより、タイヤの高速耐久性が低下するのを防止すべく、ベルト層の補強コードの傾斜角を大きくするとともに、ビードフィラーの高さを低めに抑えることが示されている。すなわち、片撚り構造の有機繊維コードをベルト補強層に用いるためには、ベルト補強層以外の構造に工夫を加えることがあるということを示唆するものと考えられる。
【先行技術文献】
【特許文献】
【０００８】
【特許文献１】特開２００５−０２２４５５公報
【特許文献２】特開２００２−１５４３０４公報
【特許文献３】特開２００７−０４５２４５公報
【発明の概要】
【発明が解決しようとする課題】
【０００９】
本発明は、上記従来技術の問題点に鑑みてなされたものであり、ベルト補強層に用いる繊維コードの構成などを改良することで、低コスト化や軽量化を達成しながら、高速耐久性を向上させた空気入りラジアルタイヤを提供することを目的とする。
【課題を解決するための手段】
【００１０】
本発明者は、上記課題に鑑み、有機繊維コードの撚り係数及び繊度、並びにベルト補強層の厚みについて、鋭意検討していく中で、偶然に、ある特定の条件を採用することにより、非常に優れた効果が得られることを見い出し、本発明を完成するに至った。
【００１１】
すなわち、本発明に係る空気入りラジアルタイヤは、トレッド部に設けたベルト層と、該ベルト層の半径方向外側に、少なくとも該ベルト層の両端部（トレッドの幅方向両端部に対応）を覆うように配置されたベルト補強層とを備え、ベルト補強層に片撚り構造の有機繊維コードを用いた空気入りラジアルタイヤにおいて、ベルト補強層の厚み（B）を、ベルト層の上面からトレッド部の主溝の底までの距離（A）の２５％未満とし、前記有機繊維コードとして下記（I）式で表される撚り係数（K）が８００以上であるものを用いる。
Ｋ＝Ｔ・（Ｄ／ρ）1/2 ……（I）；
ここで、Ｔは１０ｃｍ当りの撚り数（回／１０ｃｍ）、Ｄはコード全体としての公称繊度（デシテックス(dtex)）、ρは繊維の比重である。
【００１２】
好ましくは、上記の繊維コードの公称繊度（D）が２０００dtex未満、好ましくは１０００〜１９００dtexである。また、好ましくは、ベルト補強層の厚み（B）が前記距離（A）の２０〜２４％であり、上記の繊維コードの撚り係数（K）が、８００〜２０００である。
【発明の効果】
【００１３】
本発明によれば、特には、片撚り構造の繊維コードをベルト補強層に用いるにあたり、ベルト補強層の厚みを小さく設定するとともに、繊維コードとして撚り係数（K）の値が比較的大きいものを用いることにより、低コスト化及び軽量化を達成しながら、高速耐久性を向上させることができる。
【図面の簡単な説明】
【００１４】
【図１】実施形態の空気入りラジアルタイヤを軸方向に切断した半断面図である。
【発明を実施するための形態】
【００１５】
図１は本発明の一実施形態に係る乗用車用の空気入りラジアルタイヤ（以下、ラジアルタイヤという）Ｔの概略半断面図である。
【００１６】
ラジアルタイヤＴは、一対のビード部１およびサイドウォール部２と、その両サイドウォール部２に連なるトレッド部３とからなり、ビード部１に埋設したビードコア４、４間にわたり補強する２プライのラジアルカーカス５が、カーカス５の端部をビードコア４の周りにタイヤ内側から外側に折り返されビードフィラー９に沿って巻き上げられサイドウォール部２で係止されている。また、ラジアルカーカス５のクラウン部外周に設けられる２層のコード交差層からなるベルト６、及び、該ベルト６の外周に沿って巻回した有機繊維コードよりなるベルト補強層７、８を備えている。なお、タイヤ内面にインナーライナー層１０が設けられ、タイヤ外面にはトレッド部３に、タイヤ周方向に延びる4本の主溝１１及び副溝などからなるトレッドパターンが設けられる。図示の具体例で、主溝１１は、4本（半断面の図中2本）が、タイヤ周方向に延びており、
【００１７】
ベルト補強層７、８の有機繊維コードは、タイヤ加硫成形において熱収縮することでベルト２を周方向に締め付け、タイヤ周方向の剛性やベルト拘束力を高めて、高速走行時の遠心力によるベルトのせり上がりや径成長、ベルト端部の歪みを抑制し、高速で耐久性と操縦安定性を良好にすることができる。
【００１８】
カーカス５としては、ポリエステル、ナイロン、レーヨンなどの有機繊維コードが、またベルト２には、フィラメント径が０．２０〜０．３０ｍｍ程度の１×４、１×５、２＋２、２＋１構造などのスチールコード、あるいはアラミドコードなどの剛直な有機繊維コードが使用されている。なお、カーカス、ベルト、ベルト補強層の積層枚数は、タイヤサイズや用途により適宜増減し使用することができる。
【００１９】
図示の例において、ベルト補強層７、８は、ベルト６の外周上において内側のベルト補強層７がベルト６の全幅（WA＋WB）を覆っており、折り返された外側のベルト補強層８が、ベルト６の両端部WBを覆っている。ベルト補強層７、８は下記の所定の繊維コードをタイヤ周方向に対してほぼ０°の角度、例えば０〜５°の角度でスパイラル状に巻回することで、ベルト６を周方向に締め付け、タイヤ周方向及び径方向の剛性やベルト拘束力を高めるタガ効果を得て、高速走行時の遠心力によるベルトのせり上がりや径成長、ベルト端部の歪みを抑制し、高速での耐久性能と操縦安定性を良好にしている。ベルト補強層７、８は、例えば有機繊維コードを引き揃えてゴムで被覆されたリボン状の帯状部材を、タイヤ成型の際に成型ドラム１周毎に側端部同士を突き合わせながらスパイラル状に巻き付けることにより設けられる。また、接着処理済みのシングルコードをタイヤ幅方向にずらせながらスパイラル状に巻き付けてからゴム引きしたものでもよい。
【００２０】
図示の例において、主溝１１は、ベルト６の両端部WBを覆う個所には設けられず、ベルト６の両端部以外WAを覆う個所にのみ設けられる。外側のベルト補強層８がベルト６の両端部WBの箇所にのみ配置されるので、主溝１１が形成された領域では、内側のベルト補強層７のみが存在する。
【００２１】
ここで、ベルト補強層７，８の厚み（B）は、主溝１１の底１１ａから外側のベルト６の上面までの距離（A）の２５％未満になるように設定される。すなわち、次式（II）を満足させる。；
Ｂ／Ａ×１００＜２５・・・（II）；
なお、好ましくは、２０〜２４％に、より好ましくは２２〜２４％に設定される。このような範囲に設定することで、タイヤの耐久性及び車内静粛性を保ちつつ、タイヤ軽量化を達成することができる。
【００２２】
また、ベルト補強層７、８に用いる有機繊維コードは、上記（I）式で表される撚り係数(K)が８００以上、好ましくは８００〜２０００、より好ましくは８００〜１７００、さらに好ましくは８００〜１５００である。この範囲に撚り係数を設定することで、加硫成形時の熱収縮により適度にベルト６を締め付け、上記のタイヤ周方向の剛性とベルト拘束性を向上し操縦安定性を確保することができ、特には、高速耐久性を高く保つことができる。
【００２３】
有機繊維コードの撚り係数（K）が上記範囲より低い場合、耐疲労性が低下し、挫屈疲労からコード破断やトレッドセパレーションなどを起こしやすくなる。また、撚り係数が上記範囲を超えると、ゴムとの複合体とした際の剛性が小さくなることから、タイヤ装着時の操縦安定性が低下する。
【００２４】
有機繊維コードの公称繊度（D）、すなわちコード全体としての見かけの繊度（重量／単位長さ）が、１０００〜２０００dtex、好ましくは１０５０〜１７００dtexである。有機繊維コードの公称繊度（D）がこの範囲より低い場合には、コードの強度（N）が低下することから、ベルト補強層７、８の強度を確保するために、コードの打ち込み本数や補強層数を増加する必要がある。例えば、コード打ち込み本数について、セパレーションなどの故障が生じやすくなるまで多くする必要がある。そのため、接着性、発熱性に不利となるとともに耐久性が低下する。一方、有機繊維コードの公称繊度（D）が上記範囲を超える場合には、コード径が大きくなってしまうために、ベルト補強層７、８の厚みが大きくなってしまう。このため、タイヤの軽量化を達成することができず、結果的に燃費にも不利となる。
【００２５】
有機繊維コードの材質としては、ナイロン66その他のナイロン繊維、ポリエチレンテレフタレート（PET）、ポリエチレンナフタレート（PEN）その他のポリエステル繊維、アラミド繊維など、必要な強度及び剛性を備えたものであれば、いずれでも良い。また、複数種の有機繊維を組み合わせた複合繊維などからなるのであっても良い。
【００２６】
ベルト補強層７、８に用いる有機繊維コードが、ポリエステルなどからなる場合、好ましくは、少なくとも、下記の接着性樹脂液を用いたディップ処理（接着性のコーティング処理）がなされたものを用いる。すなわち、（１）ブロックドイソシアネート水溶液及びエポキシ化合物分散液の少なくとも一方と、（２）レゾルシン−ホルムアルデヒド−ラテックス（ＲＦＬ）混合液とを、同時にまたは逐次に用いて、一段または複数段の処理のディップ処理を行ったものを用いる。好ましくは、上記（１）を含む第１処理液によるディップ処理、及び、上記（２）を含む第２処理液によるディップ処理を順次行うのが好ましく、特に、この順番で行うのが好ましい。
【００２７】
ディップ処理についての好ましい第1の実施形態によると、第１処理液として（A）キャリアー（例えば、レゾルシンとｐ−クロルフェノールとホルムアルデヒドとの反応生成物）を含む処理液と（B）ブロックドイソシアネート水溶液とを含むものを用い、第２処理液としては、（B）ブロックドイソシアネート水溶液と（C）エポキシ化合物の分散液及び（D）レゾルシン−ホルムアルデヒド−ラテックス（ＲＦＬ）混合液を含むものを用いる。ディップ処理の好ましい第2の実施形態によると、第１処理液として（E）オキサゾリン基を含む化合物、（C）エポキシ化合物、及び（F）ゴムラテックスを含むものを用い、第２処理液として、（D）レゾルシン−ホルムアルデヒド−ラテックス（ＲＦＬ）混合液を含むものを用いる。なお、第２処理液によるディップ処理の後、再度、第１処理液によるディップ処理を行っても良い。このようなディップ処理により、ポリエステルコードに耐熱接着性を付与することができる。
【００２８】
ベルト補強層７、８に用いる有機繊維コードは、撚り数（T）が、好ましくは２１より大きく５０以下である。このように撚り数（T）を適度に大きくすることで、ポリエステルコードの耐疲労性を良好なものとし、これにより、耐疲労性を大きくすることができる。撚り数（T）が２１以下であると、タイヤ高速耐久性を向上することが困難となり、５０を超えると、操縦安定性を維持するのが困難になる。
【実施例】
【００２９】
タイヤサイズが２１５／６０Ｒ１６ ９５Ｈであって、図１に示すようにベルト補強層７，８を設けたタイヤ構造を有する空気入りラジアルタイヤを試作した。カーカス５は、ポリエステルコード１６７０ｄｔｅｘ／２、打ち込み数２４本／２５ｍｍの２プライとし、ベルト６はスチールコード２＋２×０．２５（エンド数２３本／２５ｍｍ）の２プライ（コード角度２１度）とし、ベルト補強層以外は共通の構造、部材とした。
【００３０】
ベルト補強層の補強コードとしての有機繊維コードには、東洋紡績（株）製の「エステル」の所定品種のものをポリエステル（ＰＥＴ）コードとしてそのまま用いるか、または、旭化成（株）製の「レオナ６６」の所定品種のものをナイロンコードとしてそのまま用いた。各実施例及び比較例で用いた有機繊維コードの構成及び条件は、下記表１〜２に示すとおりである。
【００３１】
なお、全ての実施例及び比較例において、主溝１１の底１１ａからベルト補強層７の上面までの距離（A'）は、一定の値（２ｍｍ）とした。また、ベルト補強層７,８の厚みについて、表１の各実施例及び各比較例では有機繊維コードの径の１．７倍とし、表２の各比較例では有機繊維コードの径の２．２倍とした。なお、「公称繊度」は、撚りを掛ける前のフィラメントの繊度値の総和であるため、撚りを掛けた後のコードについての繊度（所定長さあたりの重量）、すなわち、「正量繊度」を測定した場合、少しずれている。
【００３２】
比較対照に用いた従来例（表１の比較例３）の空気入りラジアルタイヤには、ナイロンコード（Ｎｙ６６）として、旭化成（株）製の「レオナ６６」９４０ｄｔｅｘ／２（撚り数２９×２９回／１０ｃｍ）を使用した。すなわち、公称繊度が９４０dtxであるフィラメントの束に下撚りを加えてストランドとし、２本のストランドを合わせて下撚りとは逆の向きに上撚りを加えることで得られた双撚り構造のナイロンコードを用いた。
【００３３】
ベルト補強層の補強コードとしてのポリエステル（ＰＥＴ）コードには、下記の第1及び第2処理液により、順に、ディップ処理を行った。すなわち、耐熱接着性付与のための処理を行った。一方、ナイロンコードには、レゾルシン−ホルムアルデヒド−ラテックス（ＲＦＬ）混合液による1回のディップ処理のみを行った。
【００３４】
・第１処理液：キャリアー（ｐ−クロルフェノール・ホルマリンレゾルシン縮合物のアンモニア水溶液；ナガセケムテックス(株)デナボンド）を固形分換算で１．５重量％含み、また、ブロックドイソシアネート水溶液（ポリウレタンプレポリマーブロック化体、固形分３０％；第一工業製薬(株)エラストロンＢＮ−２７）を固形分換算で２２重量％含む。
【００３５】
・第２処理液：ブロックドイソシアネート水溶液（ポリウレタンプレポリマーブロック化体、固形分３０％；第一工業製薬(株)エラストロンＢＮ−２７）を固形分換算で９重量％含み、エポキシ化合物の分散液（ソルビトール・ポリグリシジル・エーテル；ナガセケムテックス(株)デナコールＥＸ−６１４）を固形分換算で１重量％あまり含み、界面活性剤（ジアルキルスルホコハク酸エステルソーダ塩、固形分７５％；第一工業製薬(株)ネオコールＰ）を固形分換算で０．１〜０．２重量％含み、レゾルシン−ホルマリン−ラテックス（ＲＦＬ）の混合液を固形分換算で約１５重量％含む。
【００３６】
ベルト補強層に用いる有機繊維コード、及び、得られたタイヤについての評価は下記のとおりに行った。
【００３７】
・引張強度（コード強力）及び５％伸張モジュラス：ＪＩＳ Ｌ１０１７に準拠した引張試験を２２℃雰囲気中で行うことにより測定した。
【００３８】
・軽量化重量：最も一般的な従来例である比較例３のタイヤを基準にし、重量の減少分を求めた。
【００３９】
【表１】
2011218980.tif 000003
【００４０】
・タイヤ高速耐久性：ＥＣＥ−Ｒ３０で定められた条件に準拠してドラム試験を行い、規定の速度、時間条件では故障の発生が認められず各試験タイヤは合格したので、さらに１０分ごとに速度を１０Ｋｍ／ｈずつ増速して故障するまでドラム走行を続け、故障発生時までの走行距離を測定した。
【００４１】
・タイヤ一般耐久性、及びコード耐久性：ドラム試験機により、ＦＭＶＳＳ１３９に規定される条件で試験を行った。１００００ｋｍ走行した時点で、タイヤの故障の有無を判定した。いずれも故障が見られなかったので、表１〜２中の各実施例及び比較例にて「○」と表記した。続いて１５０００ｋｍまで走行した時点で、タイヤを解体し、タイヤ１０本あたりの、ベルト補強層のコードの破断箇所の数を数えた。
【００４２】
・車内音（ロードノイズ）：試作タイヤを、標準リムを用いて内圧２２０ｋＰａとして実車（排気量３，０００ｃｃ、セダン）に装着した。運転席と後席右側の２名乗車により、メーター読みにて６０ｋｍ／ｈの定常走行で、乗り心地性評価用テストコースを走行した。この際、車室内運転席窓側耳の位置にマイクロフォンを設置し、２５０Ｈｚの音圧レベル（ｄＢ）を測定した。
【００４３】
【表２】
2011218980.tif 000004
【００４４】
表１の結果に示すとおり、実施例１〜２では、典型的な従来例（比較例３）に比べ、顕著な軽量化及びタイヤ高速耐久性の向上を実現できた。また、車内音も1段階だけ改善された。また、ナイロンコード（有機繊維コードII）を用いた実施例１と、ポリエステルコード（有機繊維コードVI）を用いた実施例２とでは、大差がなかった。なお、典型的な従来例である比較例３は、双撚りのコードを用いた点、及び、このためにベルト補強層の厚み（B）の割合が31%と大きくなってしまった点を除けば、実施例１の構成と同一である。
【００４５】
比較例１〜２の空気入りラジアルタイヤは、下記に言及する構成を除き、実施例１のタイヤと同一である。比較例１のタイヤは、有機繊維コードとして、撚り係数（K）が421と低いもの（有機繊維コードI）を用いた結果、一般耐久試験の後、有機繊維コードに破断が見られた。比較例２のタイヤは、典型的な従来例（比較例３）と同様、双撚りのコードであって撚り係数（K）が487と低いもの（有機繊維コードIII）を用いた結果、コード径及びベルト補強層の厚み（B）が大きくなってしまい、軽量化の効果が得られなかった。また、タイヤ高速耐久性にほとんど改善が見られず、車内音はむしろ増加した。比較例４のタイヤは、撚り係数が563と小さいもの（有機繊維コードV）を用いた点のみ、実施例２と異なるが、撚り係数が過小であるために、コード耐久性が低かった。
【００４６】
表２に構成及び評価結果を示す比較例５〜１０のタイヤは、それぞれ、上記の有機繊維コードI〜VIを用いたが、ベルト補強層の厚みをコード径の１．７倍とする代わりに２．２倍としている。他の点では、同一の有機繊維コードを用いた実施例または比較例と同一である。比較例５のタイヤは、対応する比較例１よりも、タイヤ高速耐久性及びコード耐久性がさらに低くなり、車内音も増加した。実施例１に対応する比較例６のタイヤは、典型的な従来例（比較例３）に比べて、高速耐久性の向上がほとんど見られず、車内音レベルも同一であった。比較例７のタイヤは、対応する比較例２に比べて、タイヤ高速耐久性、コード耐久性及び車内音レベルのいずれにおいても、さらに劣っていた。比較例８のタイヤは、対応する比較例３（典型的な従来例）に比べて、タイヤ高速耐久性及び車内音レベルが劣っていた。また、比較例９のタイヤも、対応する比較例４に比べて、タイヤ高速耐久性及び車内音レベルが劣っていた。さらに、実施例２に対応する比較例１０のタイヤは、典型的な従来例（比較例３）に比べて、高速耐久性の向上がほとんど見られず、車内音レベルも同一であった。
【００４７】
上記実施例においては、ベルト６の全幅（A+B）を覆うベルト補強層７を設けるものとして説明したが、ベルト６の両端部（B）すなわちショルダ部に対応する領域のみに設けるものであっても良い。すなわち、折り返し部に相当するベルト補強層８のみが設けられるのであっても、上記のようなベルト補強層の厚みの設定、及び有機繊維コードの構成を用いることにより、車内音の低減を図りつつ、タイヤ高速耐久性の向上、及びタイヤ軽量化を実現することができる。
【産業上の利用可能性】
【００４８】
以上の通り、本発明の空気入りラジアルタイヤは、高速耐久性の向上と軽量化、及び車内騒音の低減を実現するもので、特には各種乗用車用タイヤに好適である。
【符号の説明】
【００４９】
３……トレッド部、  ５……カーカス、  ６……ベルト、  ７、８……ベルト補強層、  
１０……インナーライナー、  １１……主溝（周方向溝）、  １１ａ……主溝の底、  
Ａ……主溝の底からベルトまでの間隔、  Ｂ……ベルト補強層の厚み、  
Ｔ……空気入りラジアルタイヤ
【図１】
2011218980.tif 000005